ОГНЕСТОЙКОЕ ОСТЕКЛЕНИЕ

1. Вспучивающийся материал для огнестойкого остекления на основе гидратированного щелочного силиката, образованный из составов, полученных путем добавления водных дисперсий коллоидного кремнезема к растворам щелочного силиката, в которых содержание коллоидного кремнезема составляет, по меньшей мере, 20% в расчете на общее количество кремнезема, и при этом в указанных составах атомное отношение калия относительно всех щелочных веществ составляет более, чем 4/1, кажущееся Si/щелочное мольное отношение составляет более 3,5 и менее 10, при этом указанные составы распределяют в виде слоя на плоской подложке и подвергают операции сушки с доведением кажущегося содержания воды до значения, не превышающего 55%.
2. Материал по п.1, в котором кажущееся содержание воды после сушки составляет от 40 до 48%.
3. Материал по п.1, в котором отношение К/щелочное отношение составляет выше, чем 10/1.
4. Материал по п.1, в которой кажущееся Si/щелочное отношение находится в пределах от 3,5 до 6.
5. Материал по п.4, в котором кажущееся Si/щелочное отношение находится в пределах между 4 и 6,0.
6. Материал по п.1, в котором добавление кремнезема путем введения коллоидного кремнезема составляет, по меньшей мере, 30% от общего количества кремнезема.
7. Материал по п.1, также включающий полиольное соединение, содержание которого после сушки составляет не более 10 мас.% и, предпочтительно не более 5 мас.%.
8. Материал по п.1, дополнительно включающий соединения тетраэтилортосиликат TEOS и/или триметоксиметилсилан MTEOS, содержание которых после сушки составляет не более 3 мас.%.
9. Материал по п.1, дополнительно включающий одно или более аминированных соединений, содержание которых после сушки составляет не более 2 мас.%.
10. Материал по одному из предшествующих пунктов 1-8, дополнительно включающий одно или более поверхностно-активных веществ в эффективном количестве, так что раствор смачивает подложку, на которую его наносят для последующей сушки.
11. Способ изготовления листа из вспучивающегося материала по одному из предшествующих пунктов, в котором компоненты состава готовят в виде раствора путем смешения одного или более растворов щелочных силикатов с водной суспензией коллоидного кремнезема и добавлением различных добавок, в котором указанный состав наносят в жидком виде на плоскую подложку и подвергают операции сушки в регулируемой среде относительно свойств, температуры и гигрометрии до получения требуемого конечного содержания воды.
12. Способ по п.11, в котором указанный состав фильтруют перед нанесением его на подложку.
13. Способ по п.11, в котором силикатный раствор, используемый для образования указанного состава, сам по себе готовят из силикатного раствора, в котором Si/щелочное мольное отношение составляет более 2, с добавленным раствором гидроксида калия.
14. Способ по п.11, в котором раствор выливают на горизонтально расположенный лист стекла, который поступает в сушильную печь для проведения операции сушки.
15. Способ по одному из пп.11-13, в котором раствор выливают непрерывно на подложку, непрерывно проходящую через печь туннельного типа, в которой проводится сушка.
16. Лист из вспучивающегося материала, изготовленный посредством способа по одному из пп.11-15, имеет толщину не более 1,5 мм.
17. Огнестойкое остекление, включающее, по меньшей мере, один лист из вспучивающегося материала по одному из пп.1-10 и 16.
18. Остекление по п.17, включающее два листа из стекла, каждый из которых содержит лист из вспучивающегося материала, два листа вспучивающегося материала, уложенные один на другой.